(57)【要約】  圧力リングのシール性向上に有用な異形線材を提供する。  長手方向の１ｍの範囲で評価した、幅寸法の変動が５μｍ以下であり、且つ厚さ寸法の変動が５μｍ以下である圧力リング用異形線材であり、長手方向の１ｍの範囲で評価した幅方向に対する横曲がり量が１０ｍｍ以下であることが好ましく、長手方向の２０ｍｍの範囲で評価した幅方向に対する横曲がり量が１．０μｍ以下であることがより好ましく、長手方向の各面の光沢度が１５０以上であることが好ましく、マルテンサイト系ステンレス鋼からなることがより好ましい。
2020022308.tif 000002
【特許請求の範囲】
【請求項１】
長手方向の１ｍの範囲で評価した、幅寸法の変動が５μｍ以下であり、且つ厚さ寸法の変動が５μｍ以下である圧力リング用異形線材。
【請求項２】
長手方向の１ｍの範囲で評価した、幅方向の横曲がり量が１０ｍｍ以下である請求項１に記載の圧力リング用異形線材。
【請求項３】
長手方向の２０ｍｍの範囲で評価した、幅方向の横曲がり量が１．０μｍ以下である請求項１または請求項２に記載の圧力リング用異形線材。
【請求項４】
長手方向の各面の光沢度が１５０以上である請求項１ないし請求項３のいずれかに記載の圧力リング用異形線材。
【請求項５】
マルテンサイト系ステンレス鋼からなる請求項１ないし請求項４のいずれかに記載の圧力リング用異形線材。
【発明の詳細な説明】
【技術分野】
【０００１】
本発明は、自動車等のエンジンのピストンに組込まれる圧力リングに用いられる異形線材に関する。
【背景技術】
【０００２】
近年の地球環境に対する負荷の低減を目的に、自動車等のエンジンは、低燃費化および排気ガスの清浄化が必要となり、性能の更なる向上が求められている。そして、エンジンの性能は、エンジンの構成部品の一つである、ピストンに組込まれるピストンリングの影響も大きく受ける。
ここで、ピストンリングは、ピストンの頂面側から下方に向けて、圧力リングとしてトップリングとセカンドリングが順に配置され、その下方にオイルリングが配置される。そして、シリンダ内壁面と摺動するピストンリング部材として、圧力リングは、横断面が上下・左右で異なる、すなわち中心から非対称形状の異形断面を有する。また、オイルリングは、横断面が２ピース型の場合には疑似Ｉ形の異形断面を有し、３ピース型の場合にはサイドレールと称する、角部がＲ面取りされ、断面が上下・左右で同じ、すなわち中心から対称形状の同形断面を有する。【０００３】
圧力リングは、断面形状が中心から非対称である上、各角部にはＣ面やＲ面の面取りがそれぞれ形成されており、複雑な異形断面を有する。そして、圧力リングは、その断面形状に近似した異形断面を有する圧力リング用異形線材（以下、単に「異形線材」ともいう。）から製造される。【０００４】
上記した異形線材は、特許文献１に示されるように、４方向ロールタークスヘッドを具備する成形ユニットをタンデムに複数ユニット配列し、成形ユニットの最前段と最後段に、それぞれレベラーを配置した成形装置で成形してコイル状に巻取ることが提案されている。この提案は、異形線材に生じる曲がりを低減できるという点で優れた技術である。
【先行技術文献】
【特許文献】
【０００５】
【特許文献１】特開２０１０−２０１４９２号公報
【発明の概要】
【発明が解決しようとする課題】
【０００６】
上記した圧力リングは、未燃焼の混合ガスや排気ガスがピストンとシリンダの間隙からクランクケースに流出したり、エンジンオイルがシリンダ内に流入したりすることを抑制するといったシール性が要求される。【０００７】
また、圧力リングは、その摺動特性の向上を目的に、異形線材の表面を研削した後、例えばＣｒ系の硬質皮膜等が形成される場合がある。ここで、上記した硬質皮膜は、異形線材からなる基材の表面に、例えば、ターゲットを使用したイオンプレーティング法により形成される。中でも、アークイオンプレーティング法は、減圧した反応ガス雰囲気中において、硬質皮膜の原料となるターゲットをアーク放電で瞬時に溶解、イオン化し、負に印加した基材の表面に堆積させて硬質皮膜を形成する方法であり、圧力リング用の硬質皮膜の形成にも適用されている。この場合、硬質皮膜を形成した状態でシール性を向上する必要がある。【０００８】
本発明の目的は、圧力リングのシール性向上に有用な異形線材を提供することである。
【課題を解決するための手段】
【０００９】
本発明者は、圧力リングに用いられる異形線材を新規な特定の表面形状にすることで、圧力リングのシール性を向上できる異形線材を提供できることを見出し、本発明に到達した。
本発明の圧力リング用異形線材は、長手方向の１ｍの範囲で評価した、幅寸法の変動が５μｍ以下であり、且つ厚さ寸法の変動が５μｍ以下である。【００１０】
本発明の圧力リング用異形線材は、長手方向の１ｍの範囲で評価した、幅方向の横曲がり量が１０ｍｍ以下であることが好ましい。
また、本発明の圧力リング用異形線材は、長手方向の２０ｍｍの範囲で評価した、幅方向の横曲がり量が１．０μｍ以下であることがより好ましい。【００１１】
本発明の圧力リング用異形線材は、長手方向の各面の光沢度が１５０以上であることが好ましい。
本発明の圧力リング用異形線材は、マルテンサイト系ステンレス鋼からなることが好ましい。
【発明の効果】
【００１２】
本発明は、シール性の向上に寄与できる異形線材を提供することができ、圧力リングの製造に有用な技術となる。
【図面の簡単な説明】
【００１３】
【図１】異形線材の幅寸法の変動を測定した結果。
【図２】異形線材の厚さ寸法の変動を測定した結果。
【図３】異形線材の横曲がりの測定方法を示す模式図。
【図４】本発明の異形線材を製造する装置の一例を示す模式図。
【図５】本発明の異形線材を製造する装置の別の例を示す模式図。
【図６】実施例で製造した異形線材の横断面を示す模式図。
【発明を実施するための形態】
【００１４】
ピストンリングは、ピストンの頂面側から下方に向けて、圧力リングとしてトップリングとセカンドリングが順に配置され、その下方にオイルリングが配置されている。このため、圧力リングは、未燃焼の混合ガスや排気ガスがピストンとシリンダの間隙からクランクケースに流出したり、エンジンオイルがシリンダ内に流入したりすることを抑制するという、シール性が最も要求される部材となる。そして、圧力リングは、例えば、横断面の模式図を示す図６のような、各辺の長さがそれぞれ異なり、各角部にはＣ面やＲ面の面取りが形成されており、中心から非対称である複雑な異形断面を有する。
【００１５】
圧力リング用の異形線材は、通常、コイル状に巻取られている。そして、この異形線材は、圧力リングにする際に、コイルから巻出され、異形線材における幅がＪＩＳ  Ｂ  ８０３２−４で規定される圧力リングの厚さ（ａ１）に相当する部位になり、異形線材における厚さがＪＩＳ  Ｂ  ８０３２−４で規定される圧力リングの幅（ｈ１）に相当する部位になるように、カーリング加工される。
ここで、本発明の異形線材は、コイルから巻出した際の横断面、すなわち圧力リングがピストンに組込まれた状態でピストンの軸方向における断面模式図を示す図６において、幅寸法は左右方向のｗ部の寸法のことをいい、厚さ寸法は上下方向で最も厚いｔ部の寸法のことをいう。そして、本発明の実施形態に係る異形線材は、幅（ｗ）寸法が１〜５ｍｍ、厚さ（ｔ）寸法が０．５〜３ｍｍの範囲にある圧力リングに好適である。
【００１６】
本発明の異形線材は、幅方向および厚さ方向の形状を所定の形状にする。具体的には、本発明の異形線材は、長手方向の１ｍの範囲で評価した、幅寸法の変動が５μｍ以下であり、且つ厚さ寸法の変動が５μｍ以下である。ここで、本発明では、幅寸法および厚さ寸法の変動は、異形線材の長手方向の１ｍの範囲で測定される幅寸法および厚さ寸法で得られる最大値と最小値の差のことをいい、例えば、マイクロメーター等の寸法測定器を用いて、図６に示すｗ部およびｔ部を、それぞれ長手方向の２０ｍｍ間隔で測定した値から算出することができる。
そして、圧力リング用の異形線材は、通常、コイル状に巻取られている。このため、幅方向および厚さ方向の形状評価は、コイルの先後端で、それぞれ長手方向の１ｍの範囲で評価することが好ましい。
【００１７】
圧力リングにおけるシール性の向上には、シリンダの内壁面と摺動する面、すなわち圧力リングの外周面の表面形状を、シリンダの内壁面の形状に沿うようにする必要がある。また、圧力リングにおけるシール性の向上には、圧力リングの上下面および内周面を、ピストンのリング溝の内壁面に沿うようにする必要もある。
上述したように、圧力リングは、その表面に、例えばＣｒ系の硬質皮膜等が形成されて使用される場合がある。そして、硬質皮膜は、アークイオンプレーティング法等により、基材となる異形線材の表面形状に沿って硬質皮膜の原料を堆積させて形成される。
【００１８】
本発明の異形線材は、長手方向の１ｍの範囲で評価した、幅寸法の変動が５μｍ以下、且つ厚さ寸法の変動が５μｍ以下という特定の表面形状を有する。これにより、本発明の異形線材は、圧力リングの外周面となる面の寸法変動に伴う凹凸の発生が抑制され、シリンダの内壁面に沿う表面形状が得られる。このため、本発明の異形線材は、圧力リングの外周面となる面に形成される硬質皮膜に生じる凹凸も抑制され、硬質皮膜の表面をシリンダの内壁面に沿った形状にすることができ、ラッピング加工における研磨代の縮小や研磨時間の短縮に寄与できる。
また、本発明の異形線材は、圧力リングの内周面となる面と、厚さを構成する上下面となる面の寸法変動に伴う凹凸の発生も抑制され、シリンダの内壁面に沿った表面形状となる。これにより、本発明の異形線材は、硬質皮膜の有無に係らず、シリンダ軸方向および周方向におけるシール性に優れた圧力リングの製造に寄与できる。
【００１９】
また、本発明の異形線材は、好ましくは、その全長に亘り、幅寸法および厚さ寸法の変動が５μｍ以下に抑制されている。このため、本発明の異形線材は、圧力リングの成形加工工程において、圧力リングの全周に亘った寸法変動により生じる凹凸等を除去するための研削により、幅方向および厚さ方向で生じる部分的な肉厚の減少による欠肉の発生を抑制することができる。これにより、本発明の異形線材は、その全長に亘って均一なバネ定数を確保できるため、圧力リングの成形加工工程における、曲げ加工性や真円度の向上に寄与できる。
そして、本発明の実施形態に係る異形線材は、長手方向の１ｍの範囲で評価した、幅寸法の変動が０μｍ、且つ厚さ寸法の変動が０μｍであることが特に好ましいところ、生産性の観点からは、現実的には、幅寸法の変動は３μｍ以下、且つ厚さ寸法の変動は３μｍ以下であることが好ましい。また、幅寸法の変動は２μｍ以下、且つ厚さ寸法の変動は２μｍ以下であることがより好ましい。
【００２０】
本発明の実施形態に係る異形線材は、コイルから巻出した際、図３に示す模式図において、直定規１１を基準として、異形線材６の長手方向の１ｍの範囲で評価した、幅方向の横曲がり量が１０ｍｍ以下であることが好ましい。これにより、本発明の異形線材は、圧力リングへの成形性の向上に寄与できる上、外周面となる面がシリンダの内壁面の形状に沿った形状となり、シリンダ周方向におけるシール性の向上に寄与できる。
また、長手方向の１ｍあたりの幅方向の横曲がり量は、０ｍｍであることが特に好ましいところ、生産性の観点からは、現実的には、７ｍｍ以下であることがより好ましい。
【００２１】
本発明の実施形態に係る異形線材は、うねりと呼ばれる長手方向の２０ｍｍの範囲で評価した、連続して生じる幅方向の横曲がり量が１．０μｍ以下であることが好ましい。これにより、本発明の異形線材は、ピストンのリング溝の内壁面の形状に沿った断面となる上、合口部を高い精度で整合させることができ、シリンダ軸方向および周方向におけるシール性の向上に寄与できる。
また、２０ｍｍあたりの幅方向の横曲がり量は、０μｍであることが特に好ましいところ、生産性の観点からは、現実的には、１．０μｍ未満であることがより好ましい。
【００２２】
本発明の実施形態に係る異形線材は、シリンダ軸方向および周方向におけるシール性を向上させるという観点から、長手方向の各面の光沢度が１５０以上であることが好ましく、１７０以上であることがより好ましい。
また、圧力リング用の異形線材は、その成分組成に応じた製造工程によっては、酸化スケールが形成される場合がある。そして、この酸化スケールは、圧力リングのシール性や硬質皮膜の密着性を阻害する。このため、酸化スケールが形成された異形線材は、圧力リングの成形加工工程において、酸化スケールを除去する研磨工程が必要になる。
本発明の実施形態に係る異形線材は、圧力リングの硬質皮膜が形成される面の光沢度が１５０以上であることが好ましく、これにより、酸化スケールを除去する研磨工程を省略することができる。また、本発明の実施形態に係る異形線材は、硬質皮膜の密着性を向上させる観点から、硬質皮膜が形成される面の光沢度が１７０以上であることがより好ましい。
尚、本発明でいう光沢度は、ＪＩＳ  Ｚ  ８７４１で規定される鏡面光沢度の測定方法にある、Ｇｓ（６０°）で測定される値のことをいう。そして、この光沢度は、例えば、株式会社堀場製作所製の光沢計（ＩＧ−３３１）を用いて測定することができる。
【００２３】
ここで、圧力リング用の異形線材は、その成分組成に応じた製造工程によっては、焼入れ焼戻し等の熱処理を伴う。本発明の実施形態に係る異形線材は、焼入れ焼戻し後の圧力リングの外周面となる面の長手方向の１ｍの範囲で評価した表面粗さ（Ｒｚ）が０．６μｍ以下、および異形線材の厚さ方向の全厚の範囲で評価した表面粗さ（Ｒｚ）が０．６μｍ以下であることが好ましい。これにより、本発明の異形線材は、圧力リングの外周面となる面に形成される硬質皮膜に生じる凹凸が抑制され、硬質皮膜の表面をシリンダの内壁面に沿った形状にすることができ、圧力リングのシール性向上に寄与できる。
尚、本発明でいう表面粗さは、ＪＩＳ  Ｂ  ０６０１で規定される最大高さ粗さ（Ｒｚ）のことをいう。そして、この表面粗さは、例えば、株式会社ミツトヨ製の輪郭形状測定機（ＳＶ−Ｃ４１００）を用いて測定することができる。
【００２４】
本発明の実施形態に係る異形線材は、圧力リングの外周面となる面とシリンダの内壁面との摺動に伴う耐熱性や耐摩耗性を向上させる観点から、マルテンサイト系ステンレス鋼からなることが好ましい。そして、マルテンサイト系ステンレス鋼としては、例えば、ＪＩＳ  Ｇ  ４３０３で規定される、Ｃｒを１３質量％含有するＳＵＳ４２０Ｊ２相当や、Ｃｒを１７質量％含有するＳＵＳ４４０Ｂ相当の鋼種等が適用できる。中でも、本発明の異形線材は、硬さや耐食性の向上に加え、光沢度を向上させる観点から、Ｃｒを１７質量％含有するマルテンサイト系ステンレス鋼からなることがより好ましい。
【００２５】
本発明の異形線材は、特許文献１の図１に開示のある異形線材の成形装置を用いて、鋼素線を圧延して得ることが考えられる。しかし、上記の成形装置で圧延したままの圧延材は、得ようとする異形線材の断面が複雑な形状であるために、幅寸法および厚さ寸法の変動を小さくするのは限界があり、幅寸法の変動を５μｍ以下、且つ厚さ寸法の変動を５μｍ以下にすることは困難である。本発明の異形線材を得るためには、上記の成形装置で圧延した圧延材に、幅寸法の変動が５μｍ以下、且つ厚さ寸法の変動が５μｍ以下となるように、複数回のスキンパス仕上等の表面処理を施すことが好ましい。
【００２６】
本発明の異形線材は、図４または図５に示す異形線材を製造する装置を用いて、巻出機１から巻出した鋼素線２を、引抜ドラム７の張力によりダイス５で引抜いて異形線材６とし、引抜ドラム７を介して、巻取機８で巻取ることにより得ることが好ましい。このダイス引抜きで得られる伸線材は、圧延材で必要とされるスキンパス仕上等の表面処理工程を追加することなく、幅寸法の変動が５μｍ以下、且つ厚さ寸法の変動が５μｍ以下である、本発明の異形線材を得ることができる。
そして、引抜きに用いる鋼素線は、得ようとする異形線材の断面形状と相似形の線材を用いることが好ましく、このときの減面率を２％〜１０％の範囲で設定することがより好ましい。また、鋼素線の引抜きは、アプローチ角度を全角で０．５°〜１０．０°の範囲にあるダイスを用いて、１パスで引抜くことが好ましい。
また、伸線材からなる本発明の異形線材は、従来の圧延材に比べて、長手方向のスプリングバック量の変動を低減できるため、圧力リングの成形加工工程において、曲げ加工性の向上に寄与できる。そして、伸線材からなる本発明の異形線材は、そのスプリングバック量の変動が低減されることによる二次的な効果として、圧力リングの成形加工工程における、表面形状を調整するための研削工程の短縮や、真円度の向上にも寄与できる。
【００２７】
本発明の異形線材を得るためには、ダイス５の前段に潤滑皮膜形成装置４を設置して、ダイス５で引抜く前の鋼素線２の表面に潤滑皮膜を形成しておくことが好ましい。そして、潤滑皮膜形成装置４としては、生産性の観点からは、例えば、図４に示すような、潤滑油で満たされた潤滑油槽４１に鋼素線２を浸漬させる方式が適用できる。また、異形線材の幅方向の横曲がりを抑制する観点からは、図５に示すような、潤滑油を含浸させた不織布４２で挟みながら鋼素線２を通線させて潤滑皮膜を形成する方式がより好ましい。
そして、不織布４２は、植物繊維や、熱可塑性樹脂あるいは合成樹脂製のものを適用でき、表面が洗浄された鋼素線２の左右方向および上下方向をタンデムで挟みながら、鋼素線２を通線できるように配置することがより好ましい。尚、不織布４２への潤滑油の補給は、タンク（図示しない）に貯留した潤滑油に、不織布４２の端部を浸漬させて、毛細管現象を利用した吸い上げ方式を用いることが好ましい。
【００２８】
また、鋼素線２の通線は、例えば、巻出機１の後段にアキュームダンサーロール等の張力制御装置３の設置により、引抜方向の張力を一定に維持することが好ましい。これにより、張力制御装置３の後段に配置された不織布４２において、張力変動に起因した潤滑皮膜が不均一に形成されることを抑制することができる。また、張力制御装置３は、引抜ドラム７によるダイス５の入側の張力変動を抑制でき、鋼素線２の引抜きを安定させることもできる。
このほか、張力制御装置３は、引抜方向の張力変動に起因するパラメトリック励震による、引抜方向に対して上下左右方向で、鋼素線２に生じる振動を抑制でき、鋼素線２表面への均一な潤滑皮膜の形成に加え、ダイス５への鋼素線２の導入と引抜き性の向上に大きな役割を果たす。これにより、幅寸法および厚さ寸法の変動と幅方向の横曲がり量が抑制された本発明の異形線材を得ることができる点で好ましい。
【００２９】
そして、潤滑皮膜が形成された鋼素線２をダイス５で引抜いた後の異形線材は、上下レベラー９および左右レベラー１０を通して矯正することが好ましい。これにより、本発明の異形線材は、長手方向の１ｍの範囲で評価した幅方向の横曲がり量が１０ｍｍ以下に抑制される上、２０ｍｍの範囲で評価した幅方向の横曲がり量も１．０μｍ以下に抑制される。
また、伸線材は、圧力リングにしたときの、硬質皮膜の密着性やシール性の向上に有用となる表面形状を形成する、すなわち、異形線材の長手方向における各面の光沢度を１５０以上にする観点からも、より好ましい。
【実施例】
【００３０】
図４に示す異形線材を製造する装置を用いて、鋼素線２を巻出機１から巻出し、アキュームダンサーロールで構成される張力制御装置３に複数回巻付けた後、潤滑油槽４１に鋼素線２を浸漬させて、鋼素線２の表面に均一な潤滑皮膜を形成した。そして、ダイス５の後段に配置された引抜ドラム７の張力によって、鋼素線２をダイス５で引抜き、図６に示す異形線材に成形した後、上下レベラー９および左右レベラー１０で矯正してから、巻取機８によって連続的に巻取り、本発明例１となる異形線材を得た。【００３１】
また、図５に示す異形線材を製造する装置を用いて、鋼素線２を巻出機１から巻出し、アキュームダンサーロールで構成される張力制御装置３に複数回巻付けた後、潤滑油を含浸させた熱可塑性樹脂製の不織布４２により、鋼素線２の表面に均一な潤滑皮膜を形成した。そして、ダイス５の後段に配置された引抜ドラム７の張力によって、鋼素線２をダイス５で引抜き、図６に示す異形線材に成形した後、上下レベラー９および左右レベラー１０で矯正してから、巻取機８によって連続的に巻取り、本発明例２となる異形線材を得た。このとき、不織布４２への潤滑油の補給は、図示しないタンクに貯留した潤滑油に、不織布４２の端部を浸漬させて、毛細管現象を利用した吸い上げ方式を用いた。【００３２】
尚、潤滑油は、市販の鉱油からなる潤滑油を用いた。また、鋼素線は、図６に示す断面形状と相似形の、Ｃｒを１７質量％含有するＳＵＳ４４０Ｂ相当の線材を用意し、鋼素線からの減面率を５％に設定した。そして、ダイスは、焼結ダイヤモンド製のアプローチ角度が全角で４．０°のダイスを用いた。また、加工速度は、いずれも、５ｍ／ｍｉｎとし、１パスで引抜いた。
また、図６に示す異形線材を得るために、特許文献１の図１に開示のある異形線材の成形装置を用いて、従来例となる異形線材を作製した。【００３３】
各異形線材の長手方向の１ｍの範囲における２０ｍｍ間隔で測定した、幅寸法の結果を図１に、厚さ寸法の結果を図２に示す。従来例となる異形線材は、長手方向の１ｍの範囲内で、幅寸法の変動が８μｍ、厚さ寸法の変動が７μｍであり、変動値がいずれも５μｍを超えていた。
これに対し、本発明例１および本発明例２となる異形線材は、いずれも、長手方向の１ｍの範囲内で、幅寸法の変動が２μｍ、且つ厚さ寸法の変動も２μｍであり、変動値がいずれも５μｍ以下となり、圧力リングのシール性向上に有用な異形線材であることが確認できた。【００３４】
また、図３に示す模式図において、直定規１１を基準として、得られた各異形線材６を巻出した際の長手方向の１ｍあたり、および２０ｍｍあたりで生じた幅方向の横曲がり量を測定した。その結果を表１に示す。従来例となる異形線材は、長手方向の１ｍあたりの幅方向の横曲がりが１４ｍｍであり、２０ｍｍあたりの幅方向の横曲がりが１．９μｍであった。
これに対し、本発明例１となる異形線材は、長手方向の１ｍあたりの幅方向の横曲がりが６ｍｍであり、２０ｍｍあたりの幅方向の横曲がりが１．０μｍであった。また、本発明例２となる異形線材は、長手方向の１ｍあたりの幅方向の横曲がりが５ｍｍであり、２０ｍｍあたりの幅方向の横曲がりが０．９μｍであり、圧力リングのシール性向上に有用な異形線材であることが確認できた。【００３５】
また、株式会社堀場製作所製の光沢計（ＩＧ−３３１）を用いて、異形線材の長手方向の各面の、ＪＩＳ  Ｚ  ８７４１で規定される鏡面光沢度Ｇｓ（６０°）を測定した。その結果を表１に示す。従来例となる異形線材の光沢度は、長手方向のいずれの面も１４０以下であった。これに対して、本発明例１および本発明例２となる異形線材は長手方向のいずれの面も、光沢度が１５０以上であり、硬質皮膜の形成に有用な異形線材であることが確認できた。【００３６】
また、株式会社ミツトヨ製の輪郭形状測定機（ＳＶ−Ｃ４１００）を用いて、焼入れ焼戻し後の圧力リングの外周面となる面の長手方向の１ｍの範囲、および異形線材の厚さ方向の全厚における、ＪＩＳ  Ｂ  ０６０１で規定される最大高さ粗さ（Ｒｚ）を測定した。
従来例となる異形線材のＲｚは、長手方向において０．７μｍ、幅方向において０．８μｍであった。これに対して、本発明例１および本発明例２となる異形線材のＲｚは、長手方向において０．５μｍ、幅方向において０．５μｍであり、圧力リングのシール性向上に有用な異形線材であることが確認できた。【００３７】
【表１】
2020022308.tif 000003
【符号の説明】
【００３８】
１      巻出機
２      鋼素線
３      張力制御装置
４      潤滑皮膜形成装置
４１  潤滑油槽
４２  不織布
５      ダイス
６      異形線材
７      引抜ドラム
８      巻取機
９      上下レベラー
１０      左右レベラー
１１      直定規
【図１】
2020022308.tif 000004
【図２】
2020022308.tif 000005
【図３】
2020022308.tif 000006
【図４】
2020022308.tif 000007
【図５】
2020022308.tif 000008
【図６】
2020022308.tif 000009
【国際調査報告】
2020022308.tif 000010
2020022308.tif 000011
2020022308.tif 000012
2020022308.tif 000013